Brevet FR2646865A3 — publié le 19901116

FR 2646865 A3 19901116 FR 9005131 A 19900423 La présente invention est relative à des plaques ondulées constituées par un matériau à base de ciment et utilisées notamment pour la réalisation de toitures ou, d'une manière générale, de couvertures de bâtiments. Ces plaques comprennent une matière à base de ciment qui peut être renforcée par des fibres naturelles (cellulose) ou artifielles (alcool polyvinylique, polyacrylonitrile) armées au moyen d'un réseau de fibres de polypropylène. En raison de leur structure composite, ces plaques ont tendance à présenter des microfissures résultant du déplacement relatif de la matrice à base de ciment et de l'armature qui s'y trouve enrobée. Ce déplacement et, par conséquent, la formation des nicrofissures sont favorisés par les contraintes mécaniques développées au cours du transport, de la mise en place et de la fixation de la plaque. Ces microfissures, qui sont difficilement visibles à l'oeil nu, constituent une discontinuité de la plaque et nuisent à l'imperméabilité qu'elle doit présenter. Le but de l'invention est la réalisation d'une plaque ayant une structure telle qu'elle élimine ces inconvénients. Ce but est atteint, suivant l'invention, par la réalisation d'une plaque ondulée, notamment pour toitures et, d'une manière générale, couvertures de bâtiments, qui comprend une matrice à base de ciment, comportant une surface supérieure et une surface inférieure, et une armature constituée par des réseaux de fibres de polypropylène enrobées dans cette matrice à base de ciment, caractérisée en ce que la surface supérieure de la matrice à base de ciment est recouverte d'un revêtement protecteur qui comprend au moins une couche de vernis adhérant à la surface en question, ce vernis étant du type élastique imperméable aux liquides, perméable aux gaz, résistant aux alcalis, aux rayons ultra-violets et aux agents atmosphériques. Dans ces conditions, les microfissures qui pourraient se former dans les plaques sont automatiquement bouchées par la couche protectrice qui, surtout en raison de ses propriétés élastiques, est en mesure de relier comme un pont les bords des fissures et d'obstruer celles-ci. L'invention est décrite ci-dessous d'une manière plus détaillée au moyen d'un exemple de réalisation non limitatif en se référant au dessin, sur lequel : - la figure i est une vue partielle, partiellement en coupe, d'une plaque ondulée en matériau à base de ciment suivant l'invention. La plaque ondulée suivant l'invention qui est représentée par la figure i et désignée dans son ensemble par la référence 1 est conçue pour être utilisée notamment pour la réalisation de toitures et, d'une manière générale, de couvertures de bâtiments, il est donc possible de définir, suivant le c8té sur lequel elle est posée, une surface supérieure 2 et une surface inférieure 3, identiques l'une à l'autre. La plaque i comprend une matrice 4 à base de ciment dans laquelle est noyée une armature 5 comportant au moins un réseau de fibres de polyoléfines et, éventuellement, des fibres sous forme fondue. A titre d'exemple, l'armature pourrait être constituée par quatre couches de fibres de polypropylène, l'une des couches étant formée d'un réseau de 50 gr/m2 ayant une grande souplesse transversale tandis que les trois couches restantes sont formées chacune par un réseau de 75 gr/m2, le tout pour une plaque de 6,5 cm d'épaisseur. La matrice à base de ciment peut en outre être renforcée par exemple par des fibres naturelles et synthétiques, comme, par exemple, des fibres de polyoléfines fondues à l'intérieur de la matrice 4 à base de ciment. La matrice 4 à base de ciment présente la composition optimale suivante : ciment Portland 325 : 71,6 Zet 28,4 Z de sable de granulométrie comprise entre 0,2 et 0,6 mm. La surface supérieure 2 est recouverte d'un revêtement protecteur 6 qui comprend au moins une couche de vernis adhérent à cette surface supérieure 2. Le vernis pour réaliser le revêtement protecteur 6 doit étre du type imperméable aux liquides (de manière à coopérer à l'action de résistance à l'eau atmosphérique que la plaque doit assurer), perméable aux gaz (de manière à éviter des phénomènes de condensation sur la surface inférieure 9 de la plaque), élastique (de manière à ne pas se briser au niveau des fissures dont il doit assurer l'obturation), résistant aux alcalis (de manière à être chimiquement compatible avec la matrice à base de ciment de la plaque) et résistant aux rayons ultra-violets (de manière à supporter l'exposition à ces rayons et, d'une manière générale, aux agents atmosphériques). Ce type peut être du type acrylique ou encore stryroloacrylique dans au moins une couche, de telle manière que le revêtement protecteur 6 ait une épaisseur comprise entre 100 et 1 000 microns et, de préférence, de 200 microns. Dans le premier cas (vernis acrylique) le liant comprend une dispersion aqueuse, dans une proposition comprise entre 40 Z et 60 Z (de préférence 50 %) d'une résine obtenue par copolymérisation d'esters d'acides acryliques. Dans le deuxième cas (vernis stryrolo-acrylique), le liant comprend une dispersion aqueuse, dans une proportion comprise entre 40 et 60 Z (de préférence 50 %), d'une résine obtenue par copolymérisation de styrol et d'esters d'acides acryliques. Le vernis utilisé à la composition optimale suivante : 20 Z d'eau, 30 Z de charges minérales, 5 Z de pigments, 5 Z de produits coadjuvants du travail, 40 X de liants (du type acrylique ou styroloacrylique). Les charges peuvent être de différente nature, mais les plus indiquées sont le carbonate de calcium, le sulfate de baryum, le talc, le méca et le kaolin. Le vernis peut être réalisé en utilisant des charges de nature différente. Les pigments sont de nature minérale comme le bioxyde de titane, le rutile, l'anatase, des oxydes de fer naturels et synthétiques, des oxydes de chrome. I1 est possible d'associer dans un même vernis des pigments de nature diverse. Lorsque le revêtement protecteur a une forte épaisseur (compte tenu du prix élevé des vernis du type acrylique et styroloacrylique), il peut comporter deux couches de nature différente, une couche intérieure (en contact direct avec la surface supérieure 2 de la plaque 1) et une couche extérieure superposée à la précédente. La couche extérieure est toujours du type acrylique ou styrolo-acrylique tandis que la couche intérieure peut titre du type vinylique ou vinylacrylique sont plus avantageux économiquement, perméables aux gaz, chimiquement compatibles avec le ciment et élastiques et, par conséquent, aptes à obturer les microfissures. Cependant, comme ils ne résistent pas convenablement aux rayons ultra-violets et aux intempéries, ils ne peuvent pas être utilisés avec un minimum de profit pour réaliser également la couche la plus extérieure. Le liant du vernis vinylique comprend une dispersion aqueuse, dans une proportion qui varie de 40 Z à 50 Z, d'une résine obtenue par polymérisation de l'acétate de vinyle. Le liant du vernis vinyl-acrylique comprend une dispersion aqueuse, dans une proportion qui varie de 40 X à 50 X, d'une résine obtenue par polymérisation de l'acétate de vinyle et d'esters d" acides acryliques. Le revêtement protecteur le plus efficace s'obtient par superposition de plusieurs couches de vernis ayant chacune une épaisseur aussi réduite que possible compte tenu de la densité du vernis et de ses conditions d'application. REVENDICATIONS 1. Plaque ondulée (1), notamment pour la réalisation de toitures ou, d'une manière générale, de couvertures de bâtiments, qui comprend une matrice (4) à base de ciment comportant une surface supérieure (2) et une surface inférieure (3), une armature (5) constituée par des réseaux de fibres de polypropylène enrobées à l'intérieur de cette matrice (4), caractérisée en ce que la surface supérieure (2) de la matrice (4) à base de ciment est recouverte d'un revêtement protecteur (6) qui comprend au moins une couche de vernis adhérent à la surface en question (2), ce vernis étant du type élastique imperméable aux liquides, perméable aux gaz, résistant aux alcalis, aux rayons ultra-violets et aux agents atmosphériques. 2. Plaque ondulée selon la revendication 1, caractérisée en ce que la matrice (4) à base de ciment est renforcée par des fibres de matériau naturel et synthétique. 3. Plaque ondulée selon la revendication 2, caractérisée en ce que le revêtement protecteur (6) comprend une couche de vernis du type acrylique, cette couche de vernis comprenant une dispersion aqueuse à 50 Z environ d'une résine obtenue par copolymérisation d'esters d'acides acryliques. 4. Plaque ondulée selon la revendication 3, caractérisée en ce que le revêtement protecteur (6) comprend deux couches de vernis une couche de vernis extérieure et une couche de vernis intérieure, la couche de vernis extérieure étant du type acrylique et la couche de vernis intérieure étant du type vinylique, cette couche intérieure comprenant une dispersion aqueuse à 50 Z environ d'une résine obtenue par polymérisation de l'acétate de vinyle. 5. Plaque ondulée selon la revendication 3, caractérisée en ce que le revêtement protecteur (6) comprend deux couches de vernis une couche de vernis extérieure et une couche de vernis intérieure, la couche de vernis extérieure et une couche de vernis intérieure, la couche de vernis extérieure étant du type acrylique et la couche de vernis intérieure étant du type vinyl-acrylique, cette couche comprenant une dispersion aqueuse à 50 Z environ d'une résine obtenue par copolymérisation d'acétate de vinyle et d'esters des acides acryliques. 6. Plaque ondulée selon la revendication 2, caractérisée en ce que le vernis de revêtement protecteur (6) comprend une couche du type styrolo-acrylique, cette couche comprenant une dispersion aqueuse à 50 X environ d'une résine obtenue par copolymérisation de styrol et d'esters d'acides acryliques. 7. Plaque ondulée selon la revendication 6, caractérisée en ce que le rev8temen* protecteur (6) comprend deux couches de vernis une couche de vernis extérieure et une couche de vernis intérieure, la couche de vernis extérieure étant du type styrolo-acrylique et la couche de vernis intérieure étant du type vinylique. 8. Plaque ondulée selon la revendication 6, caractérisée en ce que le revêtement protecteur (6) comprend deux couches de vernis : une couche de vernis extérieure et une couche de vernis intérieure, la couche de vernis extérieure étant du type styrolo-acrylique et la couche de vernis intérieure étant du type vinyl-acrylique. 9. Plaque ondulée selon l'une quelconque des revendications 1 à 8, caractérisée en ce que le revêtement protecteur (6) comprend un vernis ayant la composition suivante : eau 20 Z charges (minérales) 30 Z pigments 5 Z coadjuvants 5 Z liant 40 Z l'épaisseur de la couche protectrice (6) étant comprise entre 100 et 1 000 microns.